(57)【要約】【課題】生体の耐えうる狭い領域の温度変化で、物質の保持、放出を制御可能な物質担体の提供。【解決手段】メソ孔を有する多孔質材料と上限臨界共溶温度もしくは下限臨界共溶温度を有する高分子化合物とからなる物質担体において、該多孔質材料は粒子の形状を有し、該粒子の細孔口に前記高分子化合物の層が形成されており、該細孔内に担持された物質は温度変化に応じて前記高分子化合物の作用により保持または放出が制御される。好ましくは前記多孔質材料が＜ＨＯ（ＣＨ２ＣＨ２Ｏ）２０（ＣＨ２ＣＨ（ＣＨ３）Ｏ）７０（ＣＨ２ＣＨ２Ｏ）２０Ｈ＞のようなトリブロックコポリマー界面活性剤であり、前記物質がプロゲステロンであり、前記高分子化合物がＰｏｌｙ−Ｎ−イソプロピルアクリルアミド（ｐｏｌｙ−ＮＩＰＡＭ）である。【選択図】図２
2006160677.tif 000002
【特許請求の範囲】
【請求項１】
メソ孔を有する多孔質材料と上限臨界共溶温度もしくは下限臨界共溶温度を有する高分子化合物とからなる物質担体であって、前記メソ孔の孔口に前記高分子化合物の層が形成されており、該孔内に担持された物質は温度変化に応じて前記高分子化合物の作用により保持または放出が制御されることを特徴とする物質担体。
【請求項２】
前記物質が薬物であることを特徴とする請求項１に記載の物質担体。
【請求項３】
前記薬物がプロゲステロンであることを特徴とする請求項２に記載の物質担体。
【請求項４】
前記高分子化合物がＮ置換アクリルアミド誘導体の重合体であることを特徴とする請求項１乃至３のいずれかに記載の物質担体。
【請求項５】
前記高分子化合物がＮ置換アクリルアミド誘導体とアクリル酸の共重合体であることを特徴とする請求項１乃至３のいずれかに記載の物質担体。
【請求項６】
前記多孔質材料が粒子の形状を有していることを特徴とする請求項１乃至５のいずれかに記載の物質担体。
【発明の詳細な説明】
【技術分野】
【０００１】
本発明は物質担体に関する。より詳しくは、周囲の温度変化により、物質の保持または放出を制御可能な多孔質材料からなる物質担体に関し、特に薬物を担持する薬物担体に関する。
【背景技術】
【０００２】
従来、環境中に物質を放出する際の放出性（放出速度、放出量等）を制御する技術は、多くの分野で利用されている。例えば、錠剤やカプセル剤等の医薬品、ナフタリンや樟脳等の衣類防虫剤、芳香剤、化粧品、農薬、肥料等である。さらに近年では、目標とする患部（臓器や組織、細胞、病原体など）に、薬物を効果的かつ集中的に送り込む方法として、ドラッグデリバリーシステムが注目されており、このドラッグデリバリーシステムにおいても物質の放出制御は重要な技術課題となっている。
【０００３】
ドラッグデリバリーシステムにおいて、薬物を運搬する薬物担体には、薬物を安定的に担持し、目標とする患部に選択的に到達して薬物を放出する、もしくは、目標となる患部のみにおいて薬物を放出するという機能が求められる。従来、このドラッグデリバリーシステム用の薬物担体として提案されている方法には、薬物を包んでいる高分子膜の薬物透過性により透過量を制御する方法や、薬物を高分子化合物あるいは無機物マトリックス中に分散させることにより薬物の拡散を制御する方法があり、この２種類が大部分を占めている。しかし、これらの方法は、薬物の徐放の速度を遅くすることは出来ても、必要な時、つまり患部において、必要な量を放出するというオン−オフ制御を備えたものではない。薬物担体が目標とする患部に到達し高濃度で薬物を放出できる事は、薬物の効果を高める上で重要な要素になる。また、患部以外での薬物の放出を抑える事は、副作用を低減する上で重要な要素になる。従って、薬物を放出する際のオン−オフ制御が可能である薬物担体が強く求められていた。
【０００４】
この問題を解決するために、特許文献１では、外部刺激による化学反応により結合する官能基を細孔口に有するメソポーラス無機材料が提案されており、外部刺激として光、化学反応として二量化反応、官能基としてクマリン誘導体を用いる方法が開示されている。このような官能基は、外部刺激の条件の変化により、細孔を開閉する「ドア」のような機能を有することになる。この「ドア」を有するメソポーラス無機材料の内部に、予め物質を入れておき、官能基を結合させることで、「ドア」を閉め、物質を保持する。そして、結合を開裂することで物質の放出が可能となる。
【特許文献１】特開２００４−０２６６３６号公報
【発明の開示】
【発明が解決しようとする課題】
【０００５】
しかしながら、前記特許文献１のメソポーラス無機材料をドラッグデリバリーシステム
の薬物担体として用いる場合、外部刺激は限られてしまう。例えば、生体内での担体への
光照射は困難である。よって、他の外部刺激として熱等を用いることが好ましいと考えら
れる。しかし化学反応による結合、開裂を熱で制御する場合、充分な温度変化が必要であ
り、生体の耐えうる狭い温度領域で、官能基の結合、開裂を制御することは難しいと思われる。  
【０００６】
このような状況の下、生体の耐えうる狭い領域の温度変化で、物質の保持、放出を制御可能にする物質担体が望まれていた。
【課題を解決するための手段】
【０００７】
本発明は、メソ孔を有する多孔質材料と上限臨界共溶温度もしくは下限臨界共溶温度を有する高分子化合物とからなる物質担体であって、該多孔質材料は粒子の形状を有し、該粒子の細孔口に前記高分子化合物の層が形成されており、該細孔内に担持された物質は温度刺激に応じて放出されることを特徴とする。尚、前記物質として薬物が好適に用いられる。尚、前記高分子化合物はＮ置換アクリルアミド誘導体の重合体であることが好ましい。また、前記高分子化合物はＮ置換アクリルアミド誘導体とアクリル酸の共重合体であることが好ましい。
【発明の効果】
【０００８】
本発明により、生体の耐えうる狭い領域の温度変化で、物質の保持、放出を制御可能にする物質担体を提供することが可能となる。
【発明を実施するための最良の形態】
【０００９】
次に、本発明の好ましい実施の形態について、詳細に説明する。
【００１０】
本発明の物質担体は、メソ孔を有する多孔質材料と上限臨界共溶温度もしくは下限臨界共溶温度を有する高分子化合物とからなる物質担体であって、該多孔質材料は粒子の形状を有し、該粒子の細孔口に前記高分子化合物の層が形成されており、該細孔内に担持された物質は温度刺激に応じて放出される。
【００１１】
（多孔質材料）
本発明における多孔質材料は、その細孔内に薬物を保持する機能を有する。よって、多孔質材料の細孔径は、保持する薬物の大きさにより適宜設定されるが、一般的な薬物を保持しうる大きさとしてメソ孔であることが好ましい。メソ孔とは、ＩＵＰＡＣの分類に基づくもので、細孔径が２ｎｍから５０ｎｍのものをいう。
【００１２】
このようなメソ孔を有する多孔質材料として、両親媒性物質（界面活性剤）の集合体（ミセル）を鋳型として形成されるメソ構造体材料から、鋳型である界面活性剤を除去して作製されるメソポーラス材料が広く知られており、本発明においても好適に用いられる。
【００１３】
図１は粒子状のメソポーラス材料を模式的に表した図である。図１には、二次元ヘキサゴナル構造のものが示されているが、細孔の配置はこれに限定されるものではなく、例えば、この他に、キュービック構造のもの、三次元ヘキサゴナル構造のもの、さらには配置がランダムなものでも本発明に適用可能である。
【００１４】
図１には、粒子状のメソポーラス材料を示した。担体の形状が粒子状であれば利便性が高いため、メソポーラス材料も粒子状であることが好ましい。しかし、形状はこれらに限定されるものではなく、カプセルの表面を被覆した膜状のメソポーラス材料やブロック状のメソポーラス材料でもよい。カプセルの表面を被覆した場合は、カプセル内の薬剤とメソポーラス材料内に坦持された薬剤とで異なる薬剤を運搬でき、場合によっては異なる時間にそれぞれの薬剤を放出できる。
【００１５】
上記メソポーラス材料は、界面活性剤を適宜選択して作製することで、細孔径を制御することが可能である。界面活性剤としては、４級アルキルアンモニウムのようなカチオン性界面活性剤、親水基にポリエチレンオキシドを含む非イオン性界面活性剤等が適用可能である。さらには、＜ＨＯ（ＣＨ２ＣＨ２Ｏ）２０（ＣＨ２ＣＨ（ＣＨ３）Ｏ）７０（ＣＨ２ＣＨ２Ｏ）２０Ｈ＞のようなトリブロックコポリマー界面活性剤を用いれば、比較的大きな細孔を形成することも可能である。また、メシチレンといった添加剤を添加する方法を用いても、細孔を大きくすることが可能である。
【００１６】
また、上述のようにメソポーラス材料の細孔は、ミセルを鋳型として形成されるため、細孔径分布を狭くすることが可能である。細孔径分布が狭いと、細孔からの薬物放出速度が均一になりやすく、放出量制御の観点から好ましい。
【００１７】
尚、上記界面活性剤の除去を、後述する高分子化合物を多孔質材料表面に形成した後に行うことで、高分子化合物が細孔内部に入り込むのを防ぐことができ、多孔質粒子細孔口に高分子化合物を形成することが可能となる。よって、界面活性剤の除去方法には、超臨界流体による抽出、溶剤による抽出等、高分子化合物を破壊、消失しない方法を用いることが好ましい。
【００１８】
上記メソポーラス材料の細孔壁には幅広い材料が適用可能であり、シリカや酸化チタン、アルミナといった金属酸化物や、最近では有機基を細孔壁内に導入した有機−無機ハイブリッド型もメソポーラス材料の合成も報告されている。本発明において細孔壁の材料は限定されるものではないが、生体適合性、耐薬品性、強度の点から特にシリカが好ましい。
【００１９】
（高分子化合物）
臨界共溶温度とは、ある物質の溶解度が低下しはじめる温度をいい、特定温度以上で溶解性が低下する場合を下限臨界共溶温度といい、特定温度以下で溶解性が低下する場合を上限臨界共溶温度と称する。このような高分子化合物を多孔質材料の細孔口に有すると、この温度の前後で高分子化合物の溶解性が可逆的に変化するため、高分子化合物は温度変化により開閉する「蓋」のような機能を果たすことになる。溶解性が低い状態、つまり、この「蓋」が閉じている状態では、細孔内に保持された薬物はそのまま保持される。溶解性が高くなった状態、つまり「蓋」を開けた状態では、細孔内の薬物を放出することができる。図２に、「蓋」の開閉、及び薬物の保持、放出の様子を模式的に示す。
【００２０】
このような「蓋」となり得る高分子化合物としては、Ｎ置換アクリルアミド誘導体の重合体であるｐｏｌｙ（Ｎ置換アクリルアミド）を用いることが好ましく、例えば、Ｐｏｌｙ−Ｎ−イソプロピルアクリルアミド（ｐｏｌｙ−ＮＩＰＡＭ）が好ましく用いられる。ｐｏｌｙ−ＮＩＰＡＭは、分子内に親水性基のアミド基と、疎水性基のイソプロピル基の両方を持つモノマーの重合体であり、温度上昇にともない疎水性が急激に増大するために水と相分離を起こす。このｐｏｌｙ−ＮＩＰＡＭの下限臨界共溶温度（ＬＣＳＴ）は３２度付近にあり、それ以上の温度では、水に難溶性、それ以下では水溶性になる。よって、ｐｏｌｙ−ＮＩＰＡＭを用いれば、生体が耐えうる温度で溶解性を変化させることが可能であり、良好な薬物担体を提供することが可能となる。但し、これ以外の物質であっても同様の効果が期待できる範囲において適用可能である。
【００２１】
また、複数セグメント鎖からなる共重合体を用いる事で、臨界共溶温度を任意に制御することも可能である。例えば、ＮＩＰＭＡＭとアクリル酸を共重合させたｐｏｌｙ（ＮＩＰＡＭ−ｒ−アクリル酸）を用いれば、ｐｏｌｙ−ＮＩＰＡＭの下限臨界共溶温度の３２℃より、下限臨界共溶温度を上昇させることが可能となり、本発明においても好ましく用いられる。但し、これ以外の物質であっても同様の効果が期待できる範囲において適用可能である。
【００２２】
以下、実施例を用いてさらに詳細に本発明を説明するが、本発明は、これらの実施例に限定されるものではなく、材料、反応条件等、同様な機能を有する物質担体が得られる範囲で自由に変えることが可能である。
【実施例１】
【００２３】
本実施例は、ｐｏｌｙ−ＮＩＰＡＭが形成されたメソポーラスシリカを作製して物質担体とし、ホルモンの一種であるプロゲステロンの保持、放出を行う例である。
【００２４】
（１）メソポーラスシリカの作製条件（高分子化合物を有していないメソポーラスシリカ）
ＳＩＧＭＡ  ＣＨＥＭＩＣＡＬ社製の非イオン性界面活性剤Ｂｒｉｊ５６（ポリオキシエチレン１０セチルエーテル）３．３ｇを１２８ｍｌの純水に溶解し、３５％濃塩酸２０ｍｌを添加し、界面活性剤の酸性溶液とした。この界面活性剤溶液に常温で２．２ｍｌのテトラエトキシシランを添加し、３分間攪拌した後に、フッ素樹脂製の耐圧容器に移し、８０℃で１週間反応させ、沈殿を得た。
【００２５】
この沈殿を、純水で十分に洗浄した後に乾燥させ、得られた粉末をエタノール中に浸漬し、７０℃で２４時間抽出を２回繰り返し行って、界面活性剤を除去した。抽出後の沈殿物を乾燥させエタノールを除去することによって白色粉末を得た。界面活性剤の除去は、赤外吸収分光分析を行い有機成分がほぼ残存していないことから確認した。
【００２６】
この粉末を、Ｘ線回折分析を用いて測定した結果、この粉末は二次元ヘキサゴナル構造の細孔構造を有することが確認され、その（１００）面の面間隔は５．３ｎｍであることが確認された。
【００２７】
また、この粉末試料に対して窒素ガス吸着測定を行い、ＢＪＨ法により細孔径分布を計算した結果、細孔径分布は３．８ｎｍに鋭い極大値を持つ単一分散を示した。よって、以上の作製条件により、メソ孔を有する多孔質材料（メソポーラスシリカ）を作製できることを確認した。
【００２８】
（２）ｐｏｌｙ−ＮＩＰＡＭが形成されたメソポーラスシリカの作製
次に、界面活性剤を除去する前に、粉末表面にｐｏｌｙ−ＮＩＰＡＭを形成する以外は（１）と同様の条件で、ｐｏｌｙ−ＮＩＰＡＭが形成されたメソポーラスシリカを作製する。
【００２９】
上記（１）の条件と同様に、ＳＩＧＭＡ  ＣＨＥＭＩＣＡＬ社製の非イオン性界面活性剤Ｂｒｉｊ５６（ポリオキシエチレン１０セチルエーテル）３．３ｇを１２８ｍｌの純水に溶解し、３５％濃塩酸２０ｍｌを添加し、界面活性剤の酸性溶液とした。この界面活性剤溶液に常温で２．２ｍｌのテトラエトキシシランを添加し、３分間攪拌した後に、フッ素樹脂製の耐圧容器に移し、８０℃で１週間反応させ、沈殿を得た。この沈殿を、純水で十分に洗浄した後に乾燥させて、粉末を得た。
【００３０】
次に、シランカップリング剤である（（ｃｈｌｏｒｏｍｅｔｈｙｌ）ｐｈｅｎｙｌｅｔｈｙｌ）ｔｒｉｃｈｌｏｒｏｓｉｌａｎｅのメタノール溶液に前記粉末を浸漬し、反応させた。
【００３１】
次に、反応シュレンク管に、前記粉末とＮ−イソプロピルアクリルアミド（ＮＩＰＡＭ）、ＣｕＣｌ、ｔｒｉｓ［２−（ｄｉｍｅｔｈｙｌａｍｉｎｏ）ｅｔｈｙｌ］ａｍｉｎｅ（Ｍｅ６ＴＲＥＮ）、ＤＭＦを加えて反応溶液とした。窒素バブリングによってシュレンク管内の酸素を窒素に置換した後、室温にて原子移動ラジカル重合（ＡＴＲＰ）を進行させることで粉末表面にｐｏｌｙ−ＮＩＰＡＭを合成した。
【００３２】
その後、前記粉末をエタノール中に浸漬し、７０℃で２４時間抽出を２回繰り返し行い、界面活性剤を除去した。
【００３３】
この粉末を、Ｘ線回折分析法を用いて測定した結果、上記（１）と同様に二次元ヘキサゴナル構造の細孔構造を有することが確認され、その（１００）面の面間隔は５．３ｎｍであることが確認された。
【００３４】
以上の操作により、表面にｐｏｌｙ−ＮＩＰＡＭが形成されたメソポーラスシリカを作製した。
【００３５】
（３）ｐｏｌｙ−ＮＩＰＡＭが形成されたメソポーラスシリカを用いたプロゲステロンの保持、放出制御
プロゲステロン水溶液に上記（２）で作製した、ｐｏｌｙ−ＮＩＰＡＭが形成されたメソポーラスシリカ（以下、多孔質材料Ａと記載する）を混合し、ｐｏｌｙ−ＮＩＰＡＭの下限臨界共溶温度より低い室温で２４時間懸濁させた。多孔質材料Ａをろ別し、水で２回洗浄した後に乾燥し多孔質材料Ｂとした。多孔質材料Ｂに保持されたプロゲステロンの量は、ろ液、及び洗浄液のプロゲステロンの量をガスクロマトグラフ法により測定し、算出した。
【００３６】
上記多孔質材料Ｂを水に懸濁させて、ｐｏｌｙ−ＮＩＰＡＭの下限臨界共溶温度より高い３６℃で撹拌した。その後、多孔質材料Ｂをろ別し、充分な量の水で洗浄して多孔質材料Ｃとした。ろ液、洗浄液に対してガスクロマトグラフ法でプロゲステロン量を測定し、溶出プロゲステロン量を算出したところ、多孔質材料Ｂに保持されていたプロゲステロン量の１０％であり、細孔内からプロゲステロンが溶出しないことが確認された。
【００３７】
次に、上記多孔質材料Ｃを水に懸濁させて、ｐｏｌｙ−ＮＩＰＡＭの下限臨界共溶温度より低い３１℃で撹拌した。その後、多孔質材料Ｃをろ別し、充分な量の水で洗浄して多孔質材料Ｄとした。ろ液、洗浄液に対してガスクロマトグラフ法でプロゲステロン量を測定し、溶出プロゲステロン量を算出したところ、多孔質材料Ｃに保持されていたプロゲステロン量の８７％であり、細孔内からプロゲステロンが溶出することが確認された。
【００３８】
比較例として、プロゲステロン水溶液に上記（１）で作製した、メソポーラスシリカ（以下、多孔質材料ａと記載する）を混合し、で２４時間懸濁させた。多孔質材料ａをろ別し、水で２回洗浄した後に乾燥し多孔質材料ｂとした。多孔質材料ｂに保持されたプロゲステロンの量は、ろ液、及び洗浄液のプロゲステロンの量をガスクロマトグラフ法により測定し、算出した。
【００３９】
多孔質材料Ｂの場合と同様に、上記多孔質材料ｂを水に懸濁させて、３６℃及び３１℃で撹拌した。その後、多孔質材料ｂをろ別し、充分な量の水で洗浄した。ろ液、洗浄液に対してガスクロマトグラフ法でプロゲステロン量を測定し、溶出プロゲステロン量を算出したところ、３６℃、３１℃、どちらの場合も、ほとんどのプロゲステロンが溶出し、溶出量は多孔質材料ｂに保持されていたプロゲステロン量の９０％以上であった。
【００４０】
このように本発明によれば、生体の耐えうる狭い領域の温度変化で、物質の保持、放出が制御可能な物質担体を得る事が可能となる。
【実施例２】
【００４１】
本実施例は、表面にｐｏｌｙ（ＮＩＰＡＭ−ｒ−アクリル酸）が形成されたメソポーラスシリカを作製して物質担体とし、ホルモンの一種であるプロゲステロンの保持、放出を行う例である。高分子化合物として、複数の異なったモノマーから重合された共重合体を用いる事で、下限臨界共溶温度を任意に制御することが可能となる。
【００４２】
（１）ｐｏｌｙ（ＮＩＰＡＭ−ｒ−アクリル酸）が形成されたメソポーラスシリカの作製
前記実施例１の（１）の条件と同様に、ＳＩＧＭＡ  ＣＨＥＭＩＣＡＬ社製の非イオン性界面活性剤Ｂｒｉｊ５６（ポリオキシエチレン１０セチルエーテル）３．３ｇを１２８ｍｌの純水に溶解し、３５％濃塩酸２０ｍｌを添加し、界面活性剤の酸性溶液とした。この界面活性剤溶液に常温で２．２ｍｌのテトラエトキシシランを添加し、３分間攪拌した後に、フッ素樹脂製の耐圧容器に移し、８０℃で１週間反応させ、沈殿を得た。この沈殿を、純水で十分に洗浄した後に乾燥させて、粉末を得た。
【００４３】
次に、シランカップリング剤である（（ｃｈｌｏｒｏｍｅｔｈｙｌ）ｐｈｅｎｙｌｅｔｈｙｌ）ｔｒｉｃｈｌｏｒｏｓｉｌａｎｅのメタノール溶液に前記粉末を浸漬し、反応させた。
【００４４】
さらに、シランカップリング剤由来のクロロメチル基とＮ，Ｎ−ジエチルジチオカルバミン酸ナトリウムを蒸留水中で反応させ、粉末表面に光イニファーター重合の開始点となる光イニファーター基を導入した。
【００４５】
次に、反応用シュレンク管に、前記粉末とＮＩＰＭＡＭ、アクリル酸、水を加えて反応溶液とした。シュレンク管内を窒素置換し、室温にて光イニファーター重合を進行させることで粉末表面にｐｏｌｙ（ＮＩＰＭＡＭ−ｒ−アクリル酸）からなるポリマー鎖を形成させた。ここで、ＵＶランプとして波長３１２ｎｍ〜５７７ｎｍのものを用いた。
【００４６】
その後、前記粉末をエタノール中に浸漬し、７０℃で２４時間抽出を２回繰り返し行い、界面活性剤を除去した。
【００４７】
この粉末を、Ｘ線回折分析法を用いて測定した結果、前記実施例１の（１）と同様に二次元ヘキサゴナル構造の細孔構造を有することが確認され、その（１００）面の面間隔は５．３ｎｍであることが確認された。
【００４８】
以上の操作により、表面にｐｏｌｙ（ＮＩＰＡＭ−ｒ−アクリル酸）が形成されたメソポーラスシリカを作製した。
【００４９】
（２）ｐｏｌｙ（ＮＩＰＡＭ−ｒ−アクリル酸）が形成されたメソポーラスシリカを用いたプロゲステロンの保持、放出制御
プロゲステロン水溶液に上記実施例２の（１）で作製した、ｐｏｌｙ（ＮＩＰＡＭ−ｒ−アクリル酸）が形成されたメソポーラスシリカ（以下、多孔質材料Ｅと記載する）を混合し、前記ｐｏｌｙ（ＮＩＰＡＭ−ｒ−アクリル酸）の下限臨界共溶温度より低い室温で２４時間懸濁させた。多孔質材料Ｅをろ別し、水で２回洗浄した後に乾燥し多孔質材料Ｆとした。多孔質材料Ｆに保持されたプロゲステロンの量は、ろ液、及び洗浄液のプロゲステロンの量をガスクロマトグラフ法により測定し、算出した。
【００５０】
上記多孔質材料Ｆを水に懸濁させて、ｐｏｌｙ（ＮＩＰＡＭ−ｒ−アクリル酸）の下限臨界共溶温度より高い３６℃で撹拌した。その後、多孔質材料Ｆをろ別し、充分な量の水で洗浄して多孔質材料Ｇとした。ろ液、洗浄液に対してガスクロマトグラフ法で溶出プロゲステロン量を測定し、溶出プロゲステロン量を算出したところ、多孔質材料Ｆに保持されていたプロゲステロン量の１０％であり、細孔内からプロゲステロンが溶出しないことが確認された。
【００５１】
次に、上記多孔質材料Ｇを水に懸濁させて、ｐｏｌｙ（ＮＩＰＡＭ−ｒ−アクリル酸）の下限臨界共溶温度より低い３４℃で撹拌した。その後、多孔質材料Ｇをろ別し、充分な量の水で洗浄して多孔質材料Ｈとした。ろ液、洗浄液に対してガスクロマトグラフ法でプロゲステロン量を測定し、溶出プロゲステロン量を算出したところ、多孔質材料Ｇに保持されていたプロゲステロン量の８５％であり、細孔内からプロゲステロンが溶出することが確認された。
【００５２】
このように本発明によれば、生体の耐えうる狭い領域の温度変化で、物質の保持、放出が制御可能な物質担体を得る事が可能となる。さらには高分子化合物の組成を制御することで、下限臨界共溶温度を任意に制御し、任意の温度での物質の保持、放出が可能となる。
【産業上の利用可能性】
【００５３】
本発明は上記のとおりの効果を有するものであり、患部（臓器や組織、細胞、病原体など）に、薬物を効果的かつ集中的に送り込む方法として、ドラッグデリバリーシステムの開発に寄与すると考えられる。
【図面の簡単な説明】
【００５４】
【図１】粒子状のメソポーラス材料を模式的に示した図である。
【図２】薬物の保持、放出行う様子を模式的に示した本発明による多孔質材料の断面図である。
【符号の説明】
【００５５】
１１    粒子状のメソポーラス材料
１２    細孔
２１    細孔
２２    細孔壁
２３    高分子化合物
２４    薬物
【図１】
2006160677.tif 000003
【図２】
2006160677.tif 000004